(57)【要約】【課題】シェードバンドを有する中間膜フィルムを光学的ひずみなく提供する【解決手段】透明領域と不透明領域とを有し、不透明領域が少なくとも１種の可塑剤と少なくとも１種のポリビニルアセタールとの第１の混合物を含む２層の外側層、および少なくとも１種の可塑剤と少なくとも１種のポリビニルアセタールとの第２の混合物を含む１層の内側層によってもたらされ、透明領域が少なくとも１種の可塑剤と少なくとも１種のポリビニルアセタールとの第３の混合物を含む１層によってもたらされ、第１および第３の混合物は波長３８０〜７８０ｎｍを有する光についての透過率が少なくとも８５％であり、第２の混合物は波長３８０〜７８０ｎｍを有する光についての透過率が８０％未満であり、少なくとも前記不透明領域はＥＮ  ＩＳＯ４２８７によって測定されるＲｚ／Ｒｖ比１．６〜２．５の表面粗さを備える、中間膜フィルム【選択図】なし【特許請求の範囲】
【請求項１】
透明領域と不透明領域とを有する中間膜フィルムであって、前記不透明領域が少なくとも１種の可塑剤と少なくとも１種のポリビニルアセタールとの第１の混合物を含む２層の外側層、および少なくとも１種の可塑剤と少なくとも１種のポリビニルアセタールとの第２の混合物を含む１層の内側層によってもたらされ、且つ前記透明領域は、少なくとも１種の可塑剤と少なくとも１種のポリビニルアセタールとの第３の混合物を含む１層によってもたらされる中間膜フィルムにおいて、前記第１の混合物および前記第３の混合物は、波長３８０〜７８０ｎｍを有する光についての透過率が少なくとも８５％であり、且つ前記第２の混合物は、波長３８０〜７８０ｎｍを有する光についての透過率が８０％未満であり、且つ少なくとも前記不透明領域は、ＥＮ  ＩＳＯ  ４２８７によって測定されるＲｚ／Ｒｖ比１．６〜２．５の表面粗さを備えることを特徴とする、前記中間膜フィルム。
【請求項２】
前記フィルムが、深さ２０〜１００μｍを有する複数の溝を備えていることを特徴とする、請求項１に記載の中間膜フィルム。
【請求項３】
前記溝が、深さ５〜５０μｍ、幅１０〜２００μｍ、およびピッチ５０〜２５００μｍを有することを特徴とする、請求項２に記載の中間膜フィルム。
【請求項４】
前記溝が、少なくとも不透明領域のランダム粗さＲｚ＝１〜７０μｍを有するフィルムを、少なくとも１つの型押ロールと少なくとも１つの加圧ロールとの間で型押することによってもたらされることを特徴とする、請求項１に記載の中間膜フィルム。
【請求項５】
少なくとも不透明領域のランダム粗さが、フィルムのメルトフラクチャー押出によってもたらされることを特徴とする、請求項１に記載の中間膜フィルム。
【請求項６】
前記内側層が染料または顔料を含むことを特徴とする、請求項１から４までのいずれか１項に記載の中間膜フィルム。
【請求項７】
前記外側層の間に埋め込まれた前記内側層の面積が、フィルムの全面積の５〜４０％であることを特徴とする、請求項１から５までのいずれか１項に記載の中間膜フィルム。
【請求項８】
透明領域と不透明領域とを有する中間膜フィルムの製造方法であって、前記不透明領域が少なくとも１種の可塑剤と少なくとも１種のポリビニルアセタールとの第１の混合物を含む２層の外側層、および少なくとも１種の可塑剤と少なくとも１種のポリビニルアセタールとの第２の混合物を含む１層の内側層によってもたらされ、且つ前記透明領域は、少なくとも１種の可塑剤と少なくとも１種のポリビニルアセタールとの第３の混合物を含む１層によってもたらされ、前記第１の混合物および前記第３の混合物は、波長３８０〜７８０ｎｍを有する光についての透過率が少なくとも８５％であり、且つ前記第２の混合物は、波長３８０〜７８０ｎｍを有する光についての透過率が８０％未満である製造方法において、少なくとも前記不透明領域は、メルトフラクチャー条件下でのフィルムの押出および引き続く型押段階により、Ｒｚ／Ｒｖ比１．６〜２．５の表面粗さを備えることを特徴とする、前記方法。
【請求項９】
透明領域と、表面のランダム粗さＲｚ＝１〜７０μｍを有する不透明領域とを備えたフィルムが押出され、次いで、少なくとも１つの型押ロールと少なくとも１つの加圧ロールとの間で型押されることを特徴とする、請求項８に記載の方法。
【請求項１０】
前記フィルムが、深さ２０〜１００μｍを有する複数の溝で型押されることを特徴とする、請求項８または９に記載の方法。
【請求項１１】
前記溝が、深さ５〜５０μｍ、幅１０〜２００μｍ、およびピッチ５０〜２５００μｍを有することを特徴とする、請求項８から１０までのいずれか１項に記載の方法。
【発明の詳細な説明】
【技術分野】
【０００１】
本発明は、少なくとも３層を有する可塑化ポリビニルアセタールに基づく中間膜フィルムであって、前記中間膜の透過性が低減されている前記中間膜フィルムに関する。
【背景技術】
【０００２】
合わせ安全ガラスは、通常、２枚のガラス板と、前記ガラス板を結合し且つ可塑化ポリビニルアセタール、好ましくはポリビニルブチラール（ＰＶＢ）に基づく１枚の接着フィルムとからなる。合わせ安全ガラスは特に自動車におけるフロントガラスとして使用される。
【０００３】
フロントガラスは多くの場合、該フロントガラスの上方部分に、運転手を直射日光から守るいわゆるシェードバンドを備える。
【０００４】
フロントガラスのシェードバンドは、中間膜フィルムの着色または淡彩領域によってもたらされる。これは２層の透明材料の間の着色または淡彩材料の小さな層の押出によって中間膜にもたらされる。図１に示されるとおり、着色または淡彩領域Ａは、フィルム端部から見て、通常、約５〜３０ｃｍの幅を有し、フロントガラスの下方部分に向かって色の強度が低下する。
【０００５】
着色または淡彩領域、つまりシェードバンドを有する可塑化ポリビニルアセタールに基づく中間膜フィルムの製造は、膨大な異なる技術および押出装置で知られている。一般に、着色または淡彩領域は、多かれ少なかれくさび型の中央の層を２層の透明層の間に組み込み、フロントガラスの下方部分の方向に色の低下（または透過率の増加）をもたらすことによって製造される。図２および３は、色の低下を有する、２層の透明層の間の着色された中央の層を模式的に示す。
【０００６】
自動車用途のための中間膜フィルムは通常、特に真空バッグ工程によるガラスの貼り合わせ物のための製造工程において良好な通風挙動を示す規則的な（ランダムではない）表面構造をもたらすための型押によって製造される。中間膜フィルムの型押は、例えば国際公開第２０１６／０３０２８４号（ＷＯ２０１６０３０２８４Ａ１）内に記載されている。
【０００７】
しかしながら、図２および３に描かれるようなシェードバンドフィルムは、着色または淡彩領域で、層の２つの内側界面を示す。そのようなフィルムは例えば欧州特許出願公開第３０７００６３号明細書（ＥＰ３０７００６３Ａ１）内に開示されている。透明材料と着色材料とは異なる組成を有するので、それらは異なる機械的特性を有する。そのような異なる機械的特性は、透明材料のみを含むフィルムの残部（つまり１層）が光学的ひずみを有さなくても、型押の間に内側界面で光学的ひずみをもたらしかねない。
【先行技術文献】
【特許文献】
【０００８】
【特許文献１】国際公開第２０１６／０３０２８４号
【特許文献２】欧州特許出願公開第３０７００６３号明細書
【発明の概要】
【発明が解決しようとする課題】
【０００９】
従って、本発明の課題は、シェードバンド領域の内側界面での光学的ひずみなく型押することによって、シェードバンドを有する中間膜フィルムを提供することであった。
【課題を解決するための手段】
【００１０】
型押によって生成された表面構造が特定の特性を有する場合に、シェードバンド領域の型押によって生成される光学的ひずみを回避できることが判明した。
【００１１】
発明の記載
本発明の対象は、透明領域と不透明領域とを有する中間膜フィルムであって、前記不透明領域が少なくとも１種の可塑剤と少なくとも１種のポリビニルアセタールとの第１の混合物を含む２層の外側層、および少なくとも１種の可塑剤と少なくとも１種のポリビニルアセタールとの第２の混合物を含む１層の内側層によってもたらされ、且つ前記透明領域は、少なくとも１種の可塑剤と少なくとも１種のポリビニルアセタールとの第３の混合物を含む１層によってもたらされ、前記第１の混合物および前記第３の混合物は、波長３８０〜７８０ｎｍを有する光についての透過率が少なくとも８５％であり、且つ前記第２の混合物は、波長３８０〜７８０ｎｍを有する光についての透過率が８０％未満であり、少なくとも前記不透明領域は、ＥＮ  ＩＳＯ  ４２８７によって測定されるＲｚ／Ｒｖ比１．６〜２．５の表面粗さを備える、前記中間膜フィルムである。
【００１２】
好ましくは、少なくとも不透明領域は、Ｒｚ／Ｒｖ比１．６〜２．３または１．７〜２．３の表面粗さを備え、Ｒｚ／Ｒｖ比１．９〜２．１がより好ましい。Ｒｚ／Ｒｖ比が２．５を上回ると、粗悪な脱気および粗悪な光学歪みが生じる。他方で、Ｒｚ／Ｒｖ比が１．６を下回ると、溝が深過ぎ、且つ粗悪な端部封止が生じることがある。
【００１３】
フィルムの表面粗さはさらに、２０〜１００μｍの深さＲｚを有する複数の溝で型押しされることができる。
【００１４】
本願において、ＲｚおよびＲｖはＥＮ  ＩＳＯ  ４２８７内に定義されるとおりに用いられる。Ｒｚは、表面構造の平均粗さの深さを表し、且つＲｖはサンプリング長さ内の表面粗さのプロファイルの最も深い谷部の深さを表す。粗さの値Ｒｚおよびプロファイルの谷部の最大深さＲｖを有するフィルムの表面粗さの測定を、ＤＩＮ  ＥＮ  ＩＳＯ  ４２８７に従って実施する。表面粗さを測定するために使用される測定装置は、ＥＮ  ＩＳＯ  ３２７４を満たさなければならない。使用されるプロファイルフィルターは、ＤＩＮ  ＥＮ  ＩＳＯ  １１５６２に対応しなければならない。
【００１５】
フィルムの不透明領域の表面粗さは、フィルムの透明領域の表面粗さと同一であってよく、且つまずメルトフラクチャー条件下でフィルムを押出し、続いて型押段階を行うことによって提供されることができる。
【００１６】
従って、本発明の他の対象は、透明領域と不透明領域とを有する中間膜フィルムの製造方法であって、前記不透明領域が少なくとも１種の可塑剤と少なくとも１種のポリビニルアセタールとの第１の混合物を含む２層の外側層、および少なくとも１種の可塑剤と少なくとも１種のポリビニルアセタールとの第２の混合物を含む１層の内側層によってもたらされ、且つ前記透明領域は、少なくとも１種の可塑剤と少なくとも１種のポリビニルアセタールとの第３の混合物を含む１層によってもたらされ、前記第１の混合物および前記第３の混合物は、波長３８０〜７８０ｎｍを有する光についての透過率が少なくとも８５％であり、且つ前記第２の混合物は、波長３８０〜７８０ｎｍを有する光についての透過率が８０％未満であり、少なくとも前記不透明領域は、メルトフラクチャー条件下でのフィルムの押出および引き続く型押段階により、Ｒｚ／Ｒｖ比１．６〜２．５の表面粗さを備える、前記方法である。
【００１７】
本発明の好ましい実施態様において、波長３８０〜７８０ｎｍを有する光についての内側層の透過率は、３〜７５％、より好ましくは８〜７０％、および特に１５〜６０％である。
【００１８】
外側層の間に埋め込まれた内側層は、中間膜フィルムの全面積の５〜４０％、好ましくは５〜２５％の面積を有することができる。
【００１９】
通常、自動車用途のためのフロートガラスおよび／または合わせガラスは、波長３８０〜７８０ｎｍを有する光についての透過率が少なくとも８８％である。
【００２０】
着色のために、着色剤、顔料および染料を、特に限定なく使用できる。
【００２１】
顔料の例は、有機顔料、例えばアゾ系、フタロシアニン系、キナクリドン系、ペリレン系、ジオキサジン系、アントラキノン系、イソインドリノ系等、酸化物、水酸化物、硫化物、クロム酸、炭酸塩、ケイ酸塩、無機顔料、例えばヒ酸塩、フェロシアン化物、カーボン、金属粉末、およびその種のものを含む。
【００２２】
染料の例は、アゾ、アントラキノン、フタロシアニン、キナクリドン、ペリレン、ジオキサジン、アントラキノン、インドリノン、イソインドリノ、キノンイミン、トリフェニルメタン、チアゾール、ニトロおよびニトロソ染料などの染料を含む。それらの中で、アゾ系およびアントラキノン系が染料として好ましく使用され、それらは近赤外光（７５０〜１０００ｎｍ）の波長を有する光線をほとんど遮らない。
【００２３】
シェードバンド（ＰＶＢ）フィルム、つまり、不透明領域と透明領域とを有する可塑化ポリビニルアセタールを含むフィルムを、国際公開第２００５／０９００５４号（ＷＯ２００５０９００５４Ａ１）内に開示される方法に従って押出すことができる。不透明領域の外側層は、シェードバンドの外（つまり透明領域内）で結合して単一の層になる。好ましくは、外側層は同一の組成を有する。内側層は、色以外は、外側層と同じ組成を有することができる。
【００２４】
溝の間の隆起部上のランダムな表面パターンはフィルムの押出の間に作り出され、且つ型押の間は、本質的に押出の間に得られたままであるべきである。
【００２５】
好ましくは、型押後に得られる溝の間の隆起部の表面粗さは、押出後に得られるものよりも最大２０％、より好ましくは最大１０％低い。最善の場合、押出後および型押後に得られる溝の間の隆起部の表面粗さは同一である。これは、隆起部の領域においてフィルムと接触していないか、または完全には接触していない型押器具によって達成できる。
【００２６】
可塑化ポリビニルアセタールを含む溶融物の押出は好ましくは、メルトフラクチャー条件下で、温度制御可能なリップを有する押出ダイを用いて実施される。そのような押出工程は、例えば欧州特許第０１８５８６３号明細書（ＥＰ０１８５８６３  Ｂ１）から、当業者に公知である。
【００２７】
溝の間の隆起部上のランダムな表面パターンは、フィルム表面と同一または異なっていてよい。異なる表面パターンまたは粗さのレベルを、メルトフラクチャー押出の間の、吐出ギャップの幅およびダイ出口直上のダイリップの温度を変化させることによって生成できる。
【００２８】
好ましくは表面のランダム粗さＲｚ＝１０〜７０μｍを有するフィルム、より好ましくは表面のランダム粗さＲｚ＝２５〜６０μｍを有するフィルムを得るように押出工程を実施する。
【００２９】
本発明の第１の態様において、押出を、リップ温度１００〜２７０℃、好ましくは１００〜２４０℃を有する押出ダイを用いてメルトフラクチャー条件下で実施する。
【００３０】
本発明の第２の態様において、メルトフラクチャー条件下での押出を、溶融物の流速５００〜３５００ｋｇ／時間で実施する。
【００３１】
押出に引き続き、フィルムを段階ｂ）において、各々独立して、表面構造および粗さの深さＲｚ＝２０〜１００μｍ、好ましくはＲｚ＝２０〜８０μｍ、特にＲｚ＝２５μｍ〜７０μｍで、片側または両側上での型押に供する。
【００３２】
フィルムの最終的な表面構造を、単独の段階で、または好ましくは２つの別途の型押段階で型押できる。単独の段階の型押においては、２つの型押ロールが使用される一方で、多段階の型押においては、１つの型押ローラーおよび加圧ローラーが使用される。加圧ローラーは好ましくはショアＡ硬度２０〜８０を有するゴムの表面を有する。
【００３３】
本発明による型押段階を、構造化されたフィルムの２つの側が異なる粗さの深さＲｚを有するように行うことができる。これは例えば、異なる型押器具、または型押器具および／または加圧ローラーの温度によって達成できる。
【００３４】
フィルムの両表面上の溝は、互いに７０〜９０°または５〜４５°の角度を共有できる。他の態様において、フィルムの少なくとも１つの表面上のチャネルは、押出方向に対して５〜４５°、好ましくは３５〜４５°の角度を有する。
【００３５】
チャネルのピッチはフィルム表面上で同一または異なっていてよく、ここで表面間での５％のずれは同一であるとみなされる。溝のピッチは１００〜１５００μｍ、好ましくは２００〜１０００μｍであってよい。
【００３６】
型押工程の前および／またはその後に、フィルムを−１０〜＋４０℃に冷却して、このようにフィルムの表面構造を固定することができる。好ましくは相応に温度制御された冷却ローラーを介して冷却を行う。
【００３７】
好ましくは、型押ローラーは金属またはセラミック製であり、且つフィルム表面内の後方に存在する構造のネガ型のプロファイルパターンを備えた表面を有する。
【００３８】
型押後にメルトフラクチャー表面を保つためには、意図するフィルム粗さよりも高い深さの溝の型押ローラーが好ましい。
【００３９】
型押ローラーの温度は、８０〜２００℃、特に８０〜１７０℃、好ましくは１００〜１６０℃、および特に１１０〜１５５℃である。特に好ましくは、型押ローラーは（例えばポリマーまたはセラミックで）被覆された鋼表面を有して、フィルムの付着性を低減する。
【００４０】
第１の実施態様において、押出されたフィルムを、同一または異なる表面の浮き彫りを有する２つの型押ローラー間で型押する。
【００４１】
本発明の他の実施態様において、フィルムを、逆方向に回転している型押ローラーと加圧ローラーとの間に導く。好ましくは、フィルムを、型押ローラー間および／または型押ローラーおよび加圧ローラー間で、ライン圧力１０〜４００Ｎ／ｍｍ、特に１０〜１５０Ｎ／ｍｍ、好ましくは３０〜１３０Ｎ／ｍｍ、および特に４０〜１１０Ｎ／ｍｍに晒す。複数の工程段階ｂ）が実施される場合、ライン圧力は同一であっても異なっていてもよい。ライン圧力とは、フィルム幅に対するローラー対の押し付け力を意味する。
【００４２】
加圧ローラーは好ましくは０〜５０℃、好ましくは５〜３０℃の温度を有する、つまり、それらは、型押ローラーに相対して積極的に冷却される。加圧ローラーの温度は、工程段階ｂ）において同一または異なっていてよい。
【００４３】
加圧ローラーは、型押ローラーの構造化された表面にフィルムを押し込み、型押ローラーに対して軽く寄り添う。ライン圧力を変化させることによって、型押領域の表面、ひいてはローラーギャップ中のフィルムの滞在時間を変えることができる。
【００４４】
ライン圧力、フィルム温度および／またはローラー温度、ローラー速度、およびローラー上のフィルムウェブの包絡角度の工程パラメータを選択することにより、型押ローラーの特定の粗さの深さによってフィルム型押の粗さの深さに影響を及ぼすことができる。
【００４５】
この場合も、温度制御ローラーのローラーギャップを通じて直接的に、つまり、それらをよけることなくフィルムを導くことができる。
【００４６】
特にポリビニルブチラール（ＰＶＢ）を、架橋されたまたは架橋されていない形態で、部分的にアセタール化されたポリビニルアルコールとして、少なくとも１種の可塑剤、付着性を調節するための金属塩、有機添加剤および／または無機充填材との混合物において使用することが可能である。
【００４７】
一方では、このために当該技術分野において公知の全ての可塑剤、特に多価酸、多価アルコールまたはオリゴエーテルグリコールのエステル、例えばアジピン酸エステル、セバシン酸エステルまたはフタル酸エステル、特にジ−ｎ−ヘキシルアジペート、ジブチルセバケート、ジオクチルフタレート、ジグリコール、トリグリコールまたはテトラグリコールと直鎖または分枝鎖の脂肪族カルボン酸とのエステル、およびそれらのエステルの混合物が、部分的にアセタール化されたポリビニルアルコールのための可塑剤として適している。脂肪族ジオールと長鎖脂肪族カルボン酸とのエステル、特にトリエチレングリコールと、６〜１０個の炭素原子を含有する脂肪族カルボン酸とのエステル、例えば２−エチル酪酸またはｎ−ヘプタン酸が、部分的にアセタール化されたポリビニルアルコール、特にポリビニルブチラールのための標準的な可塑剤として好ましく使用される。ジ−ｎ−ヘキシルアジペート（ＤＨＡ）、ジブチルセバケート（ＤＢＳ）、ジオクチルフタレート（ＤＯＰ）、ジグリコール、トリグリコールまたはテトラグリコールと、直鎖または分枝鎖の脂肪族カルボン酸とのエステル、特にトリエチレングリコール−ビス−２−エチルブチレート（３ＧＨ）、トリエチレングリコール−ビス−ｎ−ヘプタノエート（３Ｇ７）、トリエチレングリコール−ビス−２−エチルヘキサノエート（３Ｇ８）、テトラエチレングリコール−ビス−ｎ−ヘプタノエート（４Ｇ７）からなる群からの１つまたは複数の可塑剤が特に好ましく使用される。
【００４８】
本発明の特定の実施態様において、フィルム材料への付着性を低減させる物質を添加することによって、型押器具へのフィルムの付着性をさらに低減させることができる。
【００４９】
可塑化された部分的にアセタール化されたポリビニルアルコール樹脂は、樹脂１００質量部に対して好ましくは２５〜４５質量部、および特に好ましくは３０〜４０質量部の可塑剤を含有する。
【００５０】
部分的にアセタール化されたポリビニルアルコールは、加水分解ポリビニルエステルのアセタール化によって公知の方法で製造される。例えば、ホルムアルデヒド、アセトアルデヒド、プロピオンアルデヒド、ブチルアルデヒドおよびその種のもの、好ましくはブチルアルデヒドを、アルデヒドとして使用する。
【００５１】
好ましいポリビニルブチラール樹脂は、１０〜２５質量％、好ましくは１７〜２３質量％、および特に好ましくは１９〜２１質量％のビニルアルコール基、および／または０〜２０質量％、好ましくは０．５〜２．５質量％のアセテート基を含有する。
【００５２】
さらなる方法の態様において、ポリアルデヒド(特にグルタルアルデヒド)およびオキソカルボン酸(特にグリオキシル酸)で部分的に架橋されたＰＶＢは、国際公開第２００４／０６３２３１号（ＷＯ２００４／０６３２３１  Ａ１）によるポリマーとして使用される。そのような部分的に架橋されたＰＶＢは、同類の架橋されていないＰＶＢの粘度よりも１０〜５０％高い粘度を有する。
【００５３】
フィルムの含水率は、好ましくは０．１５〜０．８質量％、特に０．３〜０．５質量％に制御される。
【００５４】
本発明により製造されるフィルムを、特に１または複数のガラス板および／または１または複数のポリマー板と少なくとも１つの構造化フィルムとの貼り合わせ物を製造するために使用できる。
【００５５】
それらの貼り合わせ物の製造の間に、ガラス／ポリマー板およびフィルムから、プレス、真空バッグまたは真空リングによって、予備複合材をまず製造する。通常、予備複合材貼り合わせ物は、空気の包含に起因してわずかに混濁している。貼り合わせ物の最終的な製造は、例えば国際公開第２００３／０３３５８３号（ＷＯ０３／０３３５８３）に従ってオートクレーブ内で行われる。
【図面の簡単な説明】
【００５６】
【図１】着色または淡彩領域Ａを備えるフロントガラスを示す図である。
【図２】色の低下を有する、２層の透明層の間の着色された中央の層を模式的に示す図である。
【図３】色の低下を有する、２層の透明層の間の着色された中央の層を模式的に示す図である。
【実施例】
【００５７】
本発明による例
ＰＶＢ樹脂１００質量部あたり公称レベル３８部の可塑剤を含有する、青いシェードバンドを有する０．７６ｍｍ厚のＰＶＢフィルムを、国際公開第２００５／０９００５４号（ＷＯ２００５０９００５４Ａ１）に開示される方法に従い、下記の条件で押出する。
【００５８】
リップ温度：    １９５℃
溶融物の流速：  １０００ｋｇ／時間
ライン速度：    １５ｍ／分。
【００５９】
このＰＶＢフィルムは、各々の側の上で、Ｒｚメルトフラクチャー３３μｍ（ミクロン）の値を特徴とするメルトフラクチャー表面粗さを有する。シェードバンド層の厚さは３００μｍであり、シェードバンド領域で中間膜端部で測定された光透過率７％を有する。
【００６０】
不透明領域の外側層は、シェードバンドの外（つまり透明領域内）で結合して単一の層になり、且つ同一の組成を有する。内側層は、色以外は外側層と同じ組成を有する。
【００６１】
このＰＶＢフィルムを、以下の特性を有する２組のプレスおよび型押ローラーの間で型押する：
設備のパラメータ：
ゴムローラーの硬さ：      ７０±５  ショアＡ
型押ローラーの粗さ：      約２００μｍ
型押ローラーのピッチ：    約５００μｍ
溝の角度：                ４５°
表面コーティング：        ポリマー
ゴムローラーの温度：      １０℃
【表１】
2018187929.tif 000002
【００６２】
２段階の型押のプレスローラーおよび型押ローラーは、同じ特性を有した。
【００６３】
フィルムの特性を以下の表に示し、ここで、「メルトフラクションによるＲｚ」とは、メルトフラクチャー条件下での押出後の粗さを表す。「最終Ｒｚ」とは、型押後の粗さを表す。「最終Ｒｖ」とは、型押後の粗さの谷の深さを表す。全ての値はＤＩＮ  ＩＳＯ  ４２８７に準拠して測定された。
【００６４】
例１〜５は本発明による一方で、例６および７は比較例である。
【表２】
2018187929.tif 000003
【００６５】
【表３】
2018187929.tif 000004
【００６６】
不透明領域の光学歪みを目視検査によって評価する。あらゆる光学的ひずみがまだら状のパターンとして見られる。
【表４】
2018187929.tif 000005
【００６７】
（比較）例６によるフィルムは、低温の型押ゆえに、型押パターンをほとんど示さない。粗悪な脱気および光学的ひずみが生じる。（比較）例７によるフィルムは、高温の型押ゆえに、過度の型押パターンを示す。従って、粗悪な端部封止および光学的ひずみが生じる。
【００６８】
本発明の方法で、良好な光学的ひずみおよびより良好な貼り合わせ収率を有する、シェードバンドを有する可塑化ポリビニルアセタールフィルムを製造できる。
【図１】
2018187929.tif 000006
【図２】
2018187929.tif 000007
【図３】
2018187929.tif 000008
【外国語明細書】
2018187929.tif 000009
2018187929.tif 000010
2018187929.tif 000011
2018187929.tif 000012
2018187929.tif 000013
2018187929.tif 000014
2018187929.tif 000015
2018187929.tif 000016
2018187929.tif 000017
2018187929.tif 000018
2018187929.tif 000019
2018187929.tif 000020
2018187929.tif 000021
2018187929.tif 000022
2018187929.tif 000023
2018187929.tif 000024
2018187929.tif 000025
2018187929.tif 000026
2018187929.tif 000027
2018187929.tif 000028
2018187929.tif 000029